(57)【要約】      （修正有）【課題】帯電装置、現像装置、感光体、中間転写体が現像剤によって汚染されることなく、高品位な画像、特に、長期間、多数枚繰り返し使用しても適正な画像濃度で地肌汚れがきわめて少ない画像を得ることができると共に、どのような転写媒体に対しても、再現性があり、画像ぼけ、チリがなく転写抜けのない安定した画像を形成することのできる電子写真用トナー外添剤、その製造方法を提供する。【解決手段】トナーが、少なくとも結着樹脂、着色剤、及び外添剤を含む、体積平均粒径が１５μｍ以下、凝集度が５〜７０のトナーであり、更に、外添剤は、疎水化処理された一次粒子の平均粒径が１００ｎｍ以下の無機微粒子からなるものであり、疎水化処理剤の抽出処理後の残存率が重量基準で４０〜９８．５％であり、かつ溶媒処理残存成分中に、少なくともオルガノポリシロキサン構造を有する化合物を含む外添剤であるトナーを用いることを特徴とする電子写真記録装置。2008171015.tif 000009【選択図】なし【特許請求の範囲】
【請求項１】
静電荷像担持体、帯電装置及びトナーを含有する静電荷像現像用現像剤を用いる現像装置を有する電子写真記録装置において、該トナーが、少なくとも結着樹脂、着色剤、及び外添剤（Ａ）を含む、体積平均粒径が１５μｍ以下、凝集度が５〜７０のトナーであり、更に、外添剤（Ａ）は、疎水化処理された一次粒子の平均粒径が１００ｎｍ以下の無機微粒子からなるものであり、該疎水化処理剤のクロロホルム抽出処理後の残存率が重量基準で４０〜９８．５％であり、かつ該疎水化処理された無機微粒子の溶媒処理残存成分中に、少なくとも下記一般式（１）で表されるオルガノポリシロキサン構造を有する化合物を含む外添剤であるトナーを用いることを特徴とする電子写真記録装置。
【化１】
2008171015.tif 000006
〔式（１）中、Ｒ、Ｒ′、Ｒ″は炭素数１〜３のアルキル基を示す。ｎ，ｍは、１≦（ｎ＋ｍ）である。〕
【請求項２】
静電荷像担持体、帯電装置及びトナーを含有する静電荷像現像用現像剤を用いる現像装置を有する電子写真記録装置において、該トナーが、少なくとも結着樹脂、着色剤、及び外添剤（Ａ）を含む、体積平均粒径が１５μｍ以下、凝集度が５〜７０のトナーであり、更に、外添剤（Ａ）は、疎水化処理された一次粒子の平均粒径が１００ｎｍ以下の無機微粒子からなるものであり、該疎水化処理剤のクロロホルム抽出処理後の残存率が重量基準で４０〜９８．５％であり、かつ該疎水化処理された無機微粒子の溶媒処理残存成分の熱分解成分中に、少なくとも環状シロキサン構造を有する化合物を含む外添剤であるトナーを用いることを特徴とする電子写真記録装置。
【請求項３】
環状シロキサン構造を有する化合物が、下記一般式（２）で表されるものである請求項２に記載の電子写真記録装置。
【化２】
2008171015.tif 000007
〔式（２）中、Ｒ、Ｒ′は炭素数１〜３のアルキル基を示す。ｎは、３〜４≦ｎである。〕
【請求項４】
該疎水化処理剤が、シリコーンオイル又はシリコーンワニスである請求項１〜３のいずれか１に記載の電子写真記録装置。
【請求項５】
該疎水化処理が、疎水化処理剤と共に加熱処理する処理であることを特徴とする請求項１〜４のいずれか１に記載の電子写真記録装置。
【請求項６】
該無機微粒子が、シリカ、酸化チタン又はアルミナである請求項１〜５のいずれか１に記載の電子写真記録装置。
【請求項７】
前記疎水化処理剤を無機微粒子に付着させながら加熱処理したものであることを特徴とする請求項１〜６のいずれか１に記載の電子写真記録装置。
【請求項８】
前記疎水化処理剤を無機微粒子に付着させた後、加熱処理したものであることを特徴とする請求項１〜６のいずれか１に記載の電子写真記録装置。
【請求項９】
トナーが、前記外添剤（Ａ）よりも一次粒子の平均粒径が小さい１種以上の外添剤（Ｂ）を含有したトナーである請求項１〜８のいずれか１に記載の電子写真記録装置。
【請求項１０】
トナーが、前記外添剤（Ａ）及び外添剤（Ａ）よりも平均粒径の大きい１種以上の樹脂微粒子を含有したトナーである請求項１〜９のいずれか１に記載の電子写真記録装置。
【請求項１１】
トナーが、前記外添剤（Ａ）、外添剤（Ｂ）及び、前記外添剤（Ａ）よりも平均粒径の大きい樹脂微粒子を含有したトナーである請求項１〜９のいずれか１に記載の電子写真記録装置。
【請求項１２】
トナーが、前記外添剤（Ａ）の添加量、または、前記外添剤（Ａ）と前記外添剤（Ｂ）とを合わせた添加量が、０．１以上２重量％以下のトナーであることを特徴とする請求項１〜１１のいずれか１に記載の電子写真記録装置。
【請求項１３】
静電荷像現像用現像剤が、磁性粒子からなるキャリア及びトナーを含有してなる二成分系の現像剤であることを特徴とする請求項１〜１２のいずれか１に記載の電子写真記録装置。
【請求項１４】
静電荷像担持体上の多色に分割された静電荷像を複数の多色からなる静電荷像現像用現像剤により現像してトナー像を形成し、静電荷像担持体表面に転写材を介し転写手段を当接させ、該トナー像を該転写材に多数回又は一括して静電転写する請求項１〜１３のいずれか１に記載の電子写真記録装置。
【請求項１５】
現像ロール及び該現像ロール上に供給する現像剤の層厚を均一に規制する現像ブレードを備えた複数の多色現像装置によって、静電荷像担持体上に形成された多色に分割された静電潜像をそれぞれの色に対応する現像剤により現像し、静電荷像担持体表面に転写材を介し転写手段を当接させ、該トナー像を該転写材に多数回又は一括して静電転写する請求項１〜１３のいずれか１に記載の電子写真記録装置。
【請求項１６】
現像ロール及び該現像ロール上に供給する現像剤の層厚を均一に規制する現像ブレードを備えた複数の多色現像装置によって、静電荷像担持体上に形成された多色に分割された静電潜像をそれぞれの色に対応する現像剤により、それぞれの色に対応した複数の静電荷像担持体上に現像し、静電荷像担持体表面に転写材を介し転写手段を当接させ、該トナー像を該転写材に順次静電転写する請求項１〜１２のいずれか１に記載の電子写真記録装置。
【請求項１７】
静電荷像担持体上の静電荷像を静電荷像現像用現像剤により現像してトナー像を形成し、該静電荷像担持体表面に転写材を介し転写手段を当接させ、該トナー像を該転写材に静電転写する画像形成方法において、該トナーが、少なくとも結着樹脂、着色剤、及び外添剤（Ａ）を含む、体積平均粒径が１５μｍ以下、凝集度が５〜７０のトナーであり、更に、外添剤（Ａ）は、疎水化処理された一次粒子の平均粒径が１００ｎｍ以下の無機微粒子からなるものであり、該疎水化処理剤のクロロホルム抽出処理後の残存率が重量基準で４０〜９８．５％であり、かつ該疎水化処理された無機微粒子の溶媒処理残存成分中に、少なくとも下記一般式（１）で表されるオルガノポリシロキサン構造を有する化合物を含む外添剤であるトナーを用いることを特徴とする画像形成方法。
【化３】
2008171015.tif 000008
〔式（１）中、Ｒ、Ｒ′、Ｒ″は炭素数１〜３のアルキル基を示す。ｎ，ｍは、１≦（ｎ＋ｍ）である。〕
【請求項１８】
静電荷像担持体上の静電荷像を静電荷像現像用現像剤により現像してトナー像を形成し、該静電荷像担持体表面に転写材を介し転写手段を当接させ、該トナー像を該転写材に静電転写する画像形成方法において、該トナーが、少なくとも結着樹脂、着色剤、及び外添剤（Ａ）を含む、体積平均粒径が１５μｍ以下、凝集度が５〜７０のトナーであり、更に、外添剤（Ａ）は、疎水化処理された一次粒子の平均粒径が１００ｎｍ以下の無機微粒子からなるものであり、該疎水化処理剤のクロロホルム抽出処理後の残存率が重量基準で４０〜９８．５％であり、かつ該疎水化処理された無機微粒子の溶媒処理残存成分の熱分解成分中に、少なくとも環状シロキサン構造を有する化合物を含む外添剤であるトナーを用いることを特徴とする画像形成方法。
【発明の詳細な説明】
【技術分野】
【０００１】
本発明は、電子写真記録装置、画像形成方法に関し、さらに詳しくは、直接又は間接電子写真現像方式を用いた複写機もしくはフルカラー複写機、レーザープリンターもしくはフルカラーレーザープリンター又は普通紙ファックスもしくはフルカラー普通ファックス等に使用される電子写真記録装置、画像形成方法に関するものである。
【背景技術】
【０００２】
電子写真、静電記録、静電印刷等において使用される現像剤は、その現像工程において、例えば、静電荷像が形成されている感光体等の像担持体に一旦付着され、次に転写工程において、感光体から転写紙等の転写媒体に転写された後、定着工程において紙面に定着される。その際、潜像保持面上に形成される静電荷像を現像するための現像剤として、キャリアとトナーから成る二成分系現像剤又はキャリアを必要としない一成分系現像剤（磁性トナー、非磁性トナー）が知られている。
【０００３】
現像剤に含有されるトナーには、静電潜像やプロセスに応じて正帯電トナーと負帯電トナーとがあり、正帯電性を付与するトナーへの添加剤として、ニグロシン系染料、４級アンモニウム塩等の帯電制御剤や、キャリアに所定の帯電能力を付与するためのアクリル樹脂、フッ素樹脂、シリコーン樹脂等のコーティング剤等が知られている。
【０００４】
一方、負帯電性を付与するものとしては、含金属アゾ染料等の帯電制御剤や無機粉末、有機粉末、キャリアのコーティング剤等が知られている。そして、トナーの流動特性、帯電特性等を改善する目的で、トナー粒子と各種金属酸化物等の無機粉末等を混合して使用する方法が提案されており、この無機粉末等は外添剤と呼ばれている。
【０００５】
また、必要に応じて、該無機粉末表面の疎水性、帯電特性等を改質する目的で、特定のシランカップリング剤、チタネートカップリング剤、シリコーンオイル、有機酸等で処理する方法、特定の樹脂を被覆する方法等も提案されている。上記無機粉末としては、例えば、二酸化珪素（シリカ）、二酸化チタン（チタニア）、酸化アルミニウム、酸化亜鉛、酸化マグネシウム、酸化セリウム、酸化鉄、酸化銅、酸化錫等が知られている。特に、シリカや酸化チタン微粒子とジメチルジクロロシラン、ヘキサメチルジシラザン、シリコーンオイル等の有機珪素化合物とを反応させ、シリカ微粒子表面のシラノール基を有機基で置換し疎水化したシリカ微粒子が好ましく用いられる。これらのうち、十分な疎水性を示し、かつトナーに含有されたときに、その低表面エネルギーからトナーが優れた転写性を示すものとして用いられる疎水化処理剤としては、シリコーンオイルが好ましく用いられる。
【０００６】
特許文献１（特公平７−３６００号公報）や特許文献２（特許第０２５６８２４４号公報）には、シリコーンオイルで処理されたシリカの疎水化度が規定されている。また、特許文献３（特開平７−２７１０８７号公報）や特許文献４（特開平８−２９２５９８号公報）には、シリコーンオイル添加量や添加剤中の炭素含有率が規定されている。外添剤の母剤である無機微粒子を疎水化処理し、高湿度下における現像剤の帯電性の安定性を確保するためには、上記公報におけるシリコーンオイル含有量や疎水化度により満足できるレベルのものであった。しかし、シリコーンオイルの重要な特性である低表面エネルギーを利用して現像剤と接触する部材、例えば、接触帯電装置、現像剤担持体（スリーブ）、ドクターブレード、キャリア、静電潜像担持体（感光体）、中間転写体等への付着性を低減させるための積極的な試みはなされていなかった。特に、感光体への現像剤の付着力が強いことによる地肌汚れや画像における文字部やライン部、ドット部のエッジ部や中央部における転写後のぬけ（現像剤の転写されない部分）は、シリコーンオイルの添加量や疎水化度を調節するだけでは改良できないものであった。さらに、凹凸の激しい転写部材への転写時における凹部へ転写できないことによる白抜けも同様に改良できていなかった。
【０００７】
特許文献５（特開平１１−２１２２９９号公報）には、シリコーンオイルを液体成分として特定量含有させた無機微粒子が開示されている。しかし、このような量の定義（後記）では、上記の特性を満足することはできず、また、無機微粒子にどのように処理を施して付着されたシリコーンオイル又はシリコーンオイルと同等の機能を発揮する成分又は構造が有効であるかは、一切、言及されていなかった。さらに、それら機能性成分、構造の無機微粒子との混在状態についての知見も得られていないものであった。
【０００８】
【特許文献１】特公平７−３６００号公報
【特許文献２】特許第０２５６８２４４号公報
【特許文献３】特開平７−２７１０８７号公報
【特許文献４】特開平８−２９２５９８号公報
【特許文献５】特開平１１−２１２２９９号公報
【発明の開示】
【発明が解決しようとする課題】
【０００９】
本発明は、このような従来の問題点を解消し、帯電装置、現像装置、感光体、中間転写体が現像剤によって汚染されることなく、高品位な画像、特に、長期間、多数枚繰り返し使用しても適正な画像濃度で地肌汚れがきわめて少ない画像を得ることができると共に、どのような転写媒体に対しても、再現性があり、画像ぼけ、チリがなく転写抜けのない安定した画像を形成することのできる電子写真用トナー外添剤、その製造方法を提供することをその課題とするものである。
【課題を解決するための手段】
【００１０】
本発明者らは、上記課題を解決するために鋭意検討を重ねた結果、特定粒径以下の疎水化処理された無機微粒子であって、特定の疎水化処理剤の残存率を有し、かつ該無機微粒子の溶媒処理残存成分中に少なくともオルガノポリシロキサン構造を有する化合物を含むもの又は該溶媒処理残存成分の熱分解成分中に、少なくとも環状シロキサン構造を有する化合物を含む無機微粒子を電子写真トナー用外添剤として電子写真用トナーに用いると、帯電装置、現像装置、感光体、中間転写体が現像剤によって汚染されることなく、高品位な画像、特に、長期間、多数枚繰り返し使用しても適正な画像濃度で地肌汚れがきわめて少ない現像剤とすることができ、また、どのような転写媒体に対しても、画像ぼけがなく、転写抜けのない安定した画像を形成できるということを見出し、この知見に基づいて本発明を完成するに到った。
【００１１】
上記課題は、本発明の（１）「静電荷像担持体、帯電装置及びトナーを含有する静電荷像現像用現像剤を用いる現像装置を有する電子写真記録装置において、該トナーが、少なくとも結着樹脂、着色剤、及び外添剤（Ａ）を含む、体積平均粒径が１５μｍ以下、凝集度が５〜７０のトナーであり、更に、外添剤（Ａ）は、疎水化処理された一次粒子の平均粒径が１００ｎｍ以下の無機微粒子からなるものであり、該疎水化処理剤のクロロホルム抽出処理後の残存率が重量基準で４０〜９８．５％であり、かつ該疎水化処理された無機微粒子の溶媒処理残存成分中に、少なくとも下記一般式（１）で表されるオルガノポリシロキサン構造を有する化合物を含む外添剤であるトナーを用いることを特徴とする電子写真記録装置。
【００１２】
【化１】
2008171015.tif 000002
〔式（１）中、Ｒ、Ｒ′、Ｒ″は炭素数１〜３のアルキル基を示す。ｎ，ｍは、１≦（ｎ＋ｍ）である。〕」、
（２）「静電荷像担持体、帯電装置及びトナーを含有する静電荷像現像用現像剤を用いる現像装置を有する電子写真記録装置において、該トナーが、少なくとも結着樹脂、着色剤、及び外添剤（Ａ）を含む、体積平均粒径が１５μｍ以下、凝集度が５〜７０のトナーであり、更に、外添剤（Ａ）は、疎水化処理された一次粒子の平均粒径が１００ｎｍ以下の無機微粒子からなるものであり、該疎水化処理剤のクロロホルム抽出処理後の残存率が重量基準で４０〜９８．５％であり、かつ該疎水化処理された無機微粒子の溶媒処理残存成分の熱分解成分中に、少なくとも環状シロキサン構造を有する化合物を含む外添剤であるトナーを用いることを特徴とする電子写真記録装置」、
（３）「環状シロキサン構造を有する化合物が、下記一般式（２）で表されるものである前記第（２）に記載の電子写真記録装置。
【００１３】
【化２】
2008171015.tif 000003
〔式（２）中、Ｒ、Ｒ′は炭素数１〜３のアルキル基を示す。ｎは、３〜４≦ｎである。〕」、
（４）「該疎水化処理剤が、シリコーンオイル又はシリコーンワニスである前記第（１）項〜第（３）のいずれか１に記載の電子写真記録装置」、
（５）「該疎水化処理が、疎水化処理剤と共に加熱処理する処理であることを特徴とする前記第（１）〜第（４）のいずれか１に記載の電子写真記録装置」
（６）「該無機微粒子が、シリカ、酸化チタン又はアルミナである前記第（１）〜第（５）のいずれか１に記載の電子写真記録装置」、
（７）「前記疎水化処理剤を無機微粒子に付着させながら加熱処理したものであることを特徴とする前記第（１）〜第（６）のいずれか１に記載の電子写真記録装置」
（８）「前記疎水化処理剤を無機微粒子に付着させた後、加熱処理したものであることを特徴とする前記第（１）〜第（６）のいずれか１に記載の電子写真記録装置」
（９）「トナーが、前記外添剤（Ａ）よりも一次粒子の平均粒径が小さい１種以上の外添剤（Ｂ）を含有したトナーである前記第（１）〜第（８）のいずれか１に記載の電子写真記録装置」、
（１０）「トナーが、前記外添剤（Ａ）及び外添剤（Ａ）よりも平均粒径の大きい１種以上の樹脂微粒子を含有したトナーである前記第（１）〜第（９）のいずれか１に記載の電子写真記録装置」、
（１１）「トナーが、前記外添剤（Ａ）、外添剤（Ｂ）及び、前記外添剤（Ａ）よりも平均粒径の大きい樹脂微粒子を含有したトナーである前記第（１）〜第（９）のいずれか１に記載の電子写真記録装置」、
（１２）「トナーが、前記外添剤（Ａ）の添加量、または、前記外添剤（Ａ）と前記外添剤（Ｂ）とを合わせた添加量が、０．１以上２重量％以下のトナーであることを特徴とする前記第（１）〜第（１１）のいずれか１に記載の電子写真記録装置」
（１３）「静電荷像現像用現像剤が、磁性粒子からなるキャリア及びトナーを含有してなる二成分系の現像剤であることを特徴とする前記第（１）〜第（１２）のいずれか１に記載の電子写真記録装置」、
（１４）「静電荷像担持体上の多色に分割された静電荷像を複数の多色からなる静電荷像現像用現像剤により現像してトナー像を形成し、静電荷像担持体表面に転写材を介し転写手段を当接させ、該トナー像を該転写材に多数回又は一括して静電転写する前記第（１）〜第（１３）のいずれか１に記載の電子写真記録装置」、
（１５）「現像ロール及び該現像ロール上に供給する現像剤の層厚を均一に規制する現像ブレードを備えた複数の多色現像装置によって、静電荷像担持体上に形成された多色に分割された静電潜像をそれぞれの色に対応する現像剤により現像し、静電荷像担持体表面に転写材を介し転写手段を当接させ、該トナー像を該転写材に多数回又は一括して静電転写する前記第（１）〜第（１３）のいずれか１に記載の電子写真記録装置」、
（１６）「現像ロール及び該現像ロール上に供給する現像剤の層厚を均一に規制する現像ブレードを備えた複数の多色現像装置によって、静電荷像担持体上に形成された多色に分割された静電潜像をそれぞれの色に対応する現像剤により、それぞれの色に対応した複数の静電荷像担持体上に現像し、静電荷像担持体表面に転写材を介し転写手段を当接させ、該トナー像を該転写材に順次静電転写する前記第（１）〜第（１２）のいずれか１に記載の電子写真記録装置」、
（１７）「静電荷像担持体上の静電荷像を静電荷像現像用現像剤により現像してトナー像を形成し、該静電荷像担持体表面に転写材を介し転写手段を当接させ、該トナー像を該転写材に静電転写する画像形成方法において、該トナーが、少なくとも結着樹脂、着色剤、及び外添剤（Ａ）を含む、体積平均粒径が１５μｍ以下、凝集度が５〜７０のトナーであり、更に、外添剤（Ａ）は、疎水化処理された一次粒子の平均粒径が１００ｎｍ以下の無機微粒子からなるものであり、該疎水化処理剤のクロロホルム抽出処理後の残存率が重量基準で４０〜９８．５％であり、かつ該疎水化処理された無機微粒子の溶媒処理残存成分中に、少なくとも下記一般式（１）で表されるオルガノポリシロキサン構造を有する化合物を含む外添剤であるトナーを用いることを特徴とする画像形成方法。
【００１４】
【化３】
2008171015.tif 000004
〔式（１）中、Ｒ、Ｒ′、Ｒ″は炭素数１〜３のアルキル基を示す。ｎ，ｍは、１≦（ｎ＋ｍ）である。〕」、
（１８）「静電荷像担持体上の静電荷像を静電荷像現像用現像剤により現像してトナー像を形成し、該静電荷像担持体表面に転写材を介し転写手段を当接させ、該トナー像を該転写材に静電転写する画像形成方法において、該トナーが、少なくとも結着樹脂、着色剤、及び外添剤（Ａ）を含む、体積平均粒径が１５μｍ以下、凝集度が５〜７０のトナーであり、更に、外添剤（Ａ）は、疎水化処理された一次粒子の平均粒径が１００ｎｍ以下の無機微粒子からなるものであり、該疎水化処理剤のクロロホルム抽出処理後の残存率が重量基準で４０〜９８．５％であり、かつ該疎水化処理された無機微粒子の溶媒処理残存成分の熱分解成分中に、少なくとも環状シロキサン構造を有する化合物を含む外添剤であるトナーを用いることを特徴とする画像形成方法」により達成される。
【発明の効果】
【００１５】
本発明によれば、帯電装置、現像装置、感光体、中間転写体が現像剤によって汚染されることなく、高品位な画像、特に、長期間、多数枚繰り返し使用しても適正な画像濃度で地肌汚れが極めて少ない画像を得ることができると共に、どのような転写媒体に対しても、再現性があり、画像ぼけ、チリがなく転写抜けのない安定した画像を形成することのできる電子写真用トナー外添剤、その製造方法、電子写真用トナー及び電子写真現像装置が提供され、電子写真現像分野に寄与するところはきわめて大きいものである。
【発明を実施するための最良の形態】
【００１６】
無機微粒子の溶媒処理残存成分中に、オルガノポリシロキサン構造を有する化合物が存在するということは、溶媒処理では容易に外添剤表面から遊離しない強固に物理吸着したシリコーンオイル又は外添剤表面に化学結合したオルガノポリシロキサン構造等のオルガノポリシロキサン構造に由来する成分が無機微粒子中に存在することを示す。容易に外添剤から遊離しない物理吸着したシリコーンオイル又は化学結合したオルガノポリシロキサン構造を有する化合物が存在すると、その低い表面エネルギーのため、接触する感光体表面の摩擦係数を下げ、感光体の削れや摩耗を防止することができるのである。
【００１７】
また、画像における地肌汚れの原因となる現像剤や紙等の転写媒体に含まれる汚染物質や逆帯電、低帯電物質の付着が抑制され、地肌汚れのない高品位な画像が形成できるものとなる。さらに、容易に外添剤表面から遊離しない物理吸着したシリコーンオイル又は化学結合したオルガノポリシロキサン構造等を有する化合物を含む外添剤は、同種処理された外添剤で囲まれているトナー間の付着力を上げ、逆に、感光体や中間転写体との付着力を下げることができる。通常、文字部、ライン部、ドットのエッジや中央等の現像剤が多く付着した部分が転写媒体により圧縮され、感光体や中間転写体との付着性が高まり、転写電界では移動できなくなり転写抜けが起こる。
【００１８】
しかし、容易に外添剤表面から遊離しない物理吸着したシリコーンオイル又は化学結合したオルガノポリシロキサン構造等を有する化合物が存在すると、感光体や中間転写体との付着力が下がり、たとえ現像剤が可とう性の低い、固い転写媒体により強く圧縮されたとしても、転写時の抜けが起こらないということを本発明者らは見出したのである。
【００１９】
こればかりでなく、通常は、転写抜けを防ぐために、外添剤を多くしてトナー表面の被覆率を上げて感光体等との付着力を下げるという手段がとられているが、逆に、転写の際にトナー同士の静電的反発力に敏感に反応することによって転写媒体上へ移動した画像のぼけ、チリが生じるという弊害がある。本発明では、トナー同士の凝集力が高まっているために、転写抜けと画像のぼけ、チリの問題を同時に解決するという卓越した効果を奏するというものである。
【００２０】
また、これらの現象は、複数回中間転写媒体や転写媒体に重ねられて、現像、転写が行われるフルカラー画像形成システムにおいて、最も効果を発揮できるということも判明した。このように、トナー同士の凝集性が高まっているために、トナー粒子は転写時に多数の粒子が一体となって移動することができ、凹凸の激しい転写媒体や、紙繊維の間隔が広く開いている転写においてさえも、均一に転写できるということも分った。
【００２１】
通常、シリコーンオイル等の疎水化処理剤は、クロロホルム等の溶媒に可溶で、無機微粒子は不溶である。したがって、シリコーンオイル等の疎水化処理剤は溶媒処理することにより、容易に溶液中に溶出し、不溶成分中には残らない。したがって、容易に外添剤表面から遊離しない強固に物理吸着したシリコーンオイル又は容易に解離しない化学結合したオルガノポリシロキサン構造等を有する化合物が無機微粒子中に存在することを示す基準として、上記のような溶媒処理後の成分を確認する方法が適当である。
【００２２】
また、外添剤の溶媒処理不溶成分の熱分解成分中に、少なくとも環状シロキサン構造を有する化合物を含むことにより、該溶媒処理不溶成分中にオルガノポリシロキサン構造を有する化合物が含まれるのと同様な効果を示すことが見い出された。また、この環状鎖に少なくとも４員環以上の長鎖環状構造を含むことにより、その低い表面エネルギーのため、より一層、本発明の効果が奏されることが分った。
【００２３】
さらに、これらの効果は、外添剤の疎水化処理による効果だけでなく、トナーの溶媒処理不溶成分中に少なくともオルガノポリシロキサン構造を有する化合物を含むか、該溶媒処理不溶成分の熱分解成分中に少なくとも環状シロキサン構造を有する化合物を含むことによっても、達成可能であることが判明した。
【００２４】
さらに、上記のようなオルガノポリシロキサン構造や環状シロキサン構造を有する化合物を、有効にその機能を発揮させるために、上記の構造を含む成分が容易に遊離せずに、適正な残存率で流動化剤又はトナー中に存在することが重要である。また、トナー中においては、トナーの凝集度を制御することにより、オルガノポリシロキサン構造や環状シロキサン構造を有する化合物の適正量を制御可能とすることができるのである。また、本発明で規定する疎水化処理剤の残存率とは、無機微粒子に処理されている疎水化処理剤総量に占める残存疎水化処理剤の割合（重量百分率）を意味する。
【００２５】
したがって、無機微粒子単位重量当たりの遊離疎水化処理剤量が等しくても、無機微粒子の粒子径や表面積、反応性、吸着性等により残存率は異なるものとなる。残存率が少ない、すなわち遊離疎水化処理剤の量が多すぎると、バルクの疎水化処理剤そのものの悪影響が強くなるという不具合が生じ、また、大きすぎると、疎水化処理剤としての処理量が反応量又は吸着量に比べて十分でないこととなり、好ましくない。したがって、単純にバルクの疎水化処理剤成分量を特定するよりも、どのような無機微粒子に対してもその品質と対応可能という点で一層、普遍性があるものとなる。
【００２６】
本発明に用いる疎水化処理剤としては、例えば、シリコーンオイル、シランカップリング剤、シリル化剤、フッ化アルキル基を有するシランカップリング剤、有機チタネート系カップリング剤、アルミニウム系のカップリング剤等が使用できる。また、それらを組み合わせて用いてもよい。具体的には、ジメチルジクロルシラン、トリメチルクロルシラン、メチルトリクロルシラン、アリルジメチルクロルシラン、アリルフェニルジクロルシラン、ベンジルジメチルクロルシラン、ブロムメチルジメチルクロルシラン、α−クロルエチルトリクロルシラン、Ｐ−クロルエチルトリクロルシラン、クロルメチルジメチルクロルシラン、クロルメチルトリクロルシラン、Ｐ−クロルフエニルトリクロルシラン、３−クロルプロピルトリクロルシラン、３−クロルプロピルトリメトキシシラン、ビニルトリエトキシシラン、ビニルメトキシシラン、ビニル−トリス（β−メトキシエトキシ）シラン、γ−メタクリルオキシピロピルトリメトキシシラン、ビニルトリアセトキシシラン、ジビニルジクロルシラン、ジメチルビニルクロルシラン、オクチル−トリクロルシラン、デシル−トリクロルシラン、ノニル−トリクロルシラン、（４−ｔ−プロピルフェニル）−トリクロルシラン、（４−ｔ−ブチルフェニル）−トリクロルシラン、ジペンチル−ジクロルシラン、ジヘキシル−ジクロルシラン、ジオクチル−ジクロルシラン、ジノニル−ジクロルシラン、ジデシル−ジクロルシラン、ジドデシル−ジクロルシラン、ジヘキサデシル−ジクロルシラン、（４−ｔ−ブチルフェニル）−オクチル−ジクロルシラン、ジオクチル−ジクロルシラン、ジデセニル−ジクロルシラン、ジノネニル−ジクロルシラン、ジ−２−エチルヘキシル−ジクロルシラン、ジ−３，３−ジメチルペンチル−ジクロルシラン、トリヘキシル−クロルシラン、トリオクチル−クロルシラン、トリデシル−クロルシラン、ジオクチル−メチル−クロルシラン、オクチル−ジメチル−クロルシラン、（４−ｔ−プロピルフェニル）−ジエチル−クロルシラン、オクチルトリメトキシシラン、ヘキサメチルジシラザン、ヘキサエチルジシラザン、ジエチルテトラメチルジシラザン、ヘキサフェニルジシラザン、ヘキサトリルジシラザン等が挙げられるが、必らずしもこれらに限定されるものではない。
【００２７】
本発明に用いるシリコーンオイルとしては、例えば、ジメチルシリコーンオイル、メチルフェニルシリコーンオイル、クロルフェニルシリコーンオイル、メチルハイドロジェンシリコーンオイル、アルキル変性シリコーンオイル、フッ素変性シリコーンオイル、ポリエーテル変性シリコーンオイル、アルコール変性シリコーンオイル、アミノ変性シリコーンオイル、エポキシ変性シリコーンオイル、エポキシ・ポリエーテル変性シリコーンオイル、フェノール変性シリコーンオイル、カルボキシル変性シリコーンオイル、メルカプト変性シリコーンオイル、アクリル、メタクリル変性シリコーンオイル、αメチルスチレン変性シリコーンオイル等を挙げることができる。
【００２８】
本発明に用いる無機微粒子としては、例えば、シリカ、アルミナ、酸化チタン、チタン酸バリウム、チタン酸マグネシウム、チタン酸カルシウム、チタン酸ストロンチウム、酸化鉄、酸化銅、酸化亜鉛、酸化スズ、ケイ砂、クレー、雲母、ケイ灰石、ケイソウ土、酸化クロム、酸化セリウム、ペンガラ、三酸化アンチモン、酸化マグネシウム、酸化ジルコニウム、硫酸パリウム、炭酸バリウム、炭酸カルシウム、炭化ケイ素、窒化ケイ素等を挙げることができる。その中でも特に、シリカと二酸化チタンが好ましい。その添加量は、トナーに対し、０．１〜５重量％、好ましくは、０．３〜３重量％である。
【００２９】
本発明に好ましく用いられるものとしては、日本アエロジル社製、ＭＯＸ８０（平均粒子径、約３０ｎｍ）、ＯＸ５０（平均粒子径、約４０ｎｍ）およびＴＴ６００（平均粒子径、約４０ｎｍ）、出光興産社製、ＩＴ−ＰＢ（平均粒子径、約４０ｎｍ）及びＩＴ−ＰＣ（平均粒子径、約６０ｎｍ）、富士チタン工業社製、ＴＡＦ１１０Ａ（平均粒子径、約４０〜５０ｎｍ）及びＴＡＦ５１０（平均粒子径、約４０〜５０ｎｍ）等が挙げられる。これらの無機微粒子は、電子写真用トナーとして用いる際には、単独で用いても２種以上混合して用いてもよい。
【００３０】
疎水化処理剤で処理された無機微粒子の一次粒子の平均粒径は、１００ｎｍ以下、好ましくは、５〜７０ｎｍ、より好ましくは、１０〜５０ｎｍである。この範囲よりも小さいと、無機微粒子がトナー中に埋没し、その機能が有効に発揮されにくい。また、この範囲よりも大きいと、無機微粒子の表面積が少なくなり、オルガノポリシロキサン構造を有する化合物又は強固に付着したシリコーンオイル等が、感光体表面と接触する面積が減少し、当発明の効果が発揮しにくい。また、感光体表面を不均一に傷つけるので好ましくない。また、ここにいう平均粒径とは、数平均の粒子径である。
【００３１】
本発明に使用される無機微粒子の粒子径は、動的光散乱を利用する粒径分布測定装置、例えば、（株）大塚電子製のＤＬＳ−７００やコールターエレクトロニクス社製のコールターＮ４により測定可能である。しかし、疎水化処理後の粒子の二次凝集を解離することは困難であるため、走査型電子顕微鏡又は透過型電子顕微鏡により得られる写真により直接、粒径を求めることが好ましい。この場合、少なくとも１００個以上の無機微粒子を観察し、その長径の平均値を求めることとなる。
【００３２】
次に、疎水化処理方法について説明する。予め、数１００℃のオーブンで充分脱水乾燥した無機微粒子と疎水化処理剤を均一に接触させ、無機微粒子表面に付着させる。付着させるには、無機微粒子粉体と疎水化処理剤を回転羽根等の混合機により、充分、粉体のまま混合させたり、疎水化処理剤が希釈できる比較的低沸点の溶剤により、疎水化処理剤を溶解させ、無機微粒子粉体を液中に含浸させ、溶剤を除去、乾燥させる方法により行うことができる。疎水化処理剤の粘度が高い場合には、液中で処理するのが好ましい。その後、疎水化処理剤が付着した無機粉体を、１００℃〜数１００℃のオーブン中で熱処理を施すことにより、無機粉体表面の水酸基を用いて金属と疎水化処理剤とのシロキサン結合を形成させたり、疎水化処理剤自身をさらに高分子化、架橋することができる。予め、疎水化処理剤中に酸、アルカリ、金属塩、オクチル酸亜鉛、オクチル酸錫、ジブチル錫ジラウレート等の触媒を存在させて、反応を促進させてもよい。
【００３３】
ここで疎水化処理剤がシリコーンオイルであれば、なお一層の効果が発揮される。また、無機微粒子は、シランカップリング剤等の疎水化剤による処理の後に、シリコーンオイル処理を行ってもよい。予め、疎水化されている無機粉体の方が、シリコーンオイルの吸着量は多くなるので好ましい。この熱処理により生成した無機微粒子の溶媒処理残存成分中にオルガノポリシロキサン構造を有する化合物を含む無機微粒子又は溶媒処理残存成分の熱分解成分中に、少なくとも環状シロキサン構造を有する化合物を含む無機微粒子が生成される。
【００３４】
本発明におけるオルガノポリシロキサン構造又は環状シロキサン構造は、微粒子表面の細孔等に強固に物理吸着しているシリコーンオイル又は無機微粒子表面と化学結合したオルガノポリシロキサン構造等から由来すると考えられる。より詳しくは、溶媒等では容易に溶解しない不溶分成分中に含まれるものであり、後に述べる測定法により検出される。
【００３５】
溶媒処理残存成分の構造の測定は、以下の熱分解ガスクロマトグラフィーとマススペクトロスコピー（Ｐｙ−ＧＣＭＳ）法によって測定することができるが、これらの装置、条件に限定されるものではない。
【００３６】
１．溶媒処理試料をクロロホルムに浸漬、攪拌、放置する。遠心分離により上澄み液を除去した後の固形分に、新たにクロロホルムを加え、攪拌、放置する。この操作を繰り返し、溶媒処理残存成分を得る。得られた溶媒処理残存成分を、以下のＰｙ−ＧＣＭＳ法により測定する。
【００３７】
２．Ｐｙ−ＧＣＭＳ測定Ｐｙ−ＧＣＭＳ測定は、以下の装置、条件により測定する。
装 置：島津製作所ＱＰ５０００ 島津ＣＲＡＳＳ−５０００熱分解装置：日本分析工業 ＪＨＰ−３Ｓ熱分解温度：６７０℃×４秒カ ラ ム：ＤＢ−５（Ｊ＆Ｗ Ｃｏ．）Ｌ＝３０ｍ Ｉ．Ｄ＝０．２５ｍｍＦｉｌｍ＝０．２５μｍカラム温度：４０℃（保持２分）〜３２０℃（１０℃／ｍｉｎ昇温）
Inj.温 度：３２０℃キャリアガス圧力：９０ｋＰａ（保持２分）〜１５０ｋＰａ（２ｋＰａ昇圧）
イオン化法式：ＥＩ法電子電圧：７０ｅＶ質量検出範囲：２５ｍ／ｚ〜６５０ｍ／ｚ 分析ロッド：プリロッド付 円筒形四重極検出器電圧：１．１０Ｖ得られたＰｙ−ＧＣパイログラム、マススペクトルパターンより、オルガノポリシロキサン構造又はそれに由来する環状シロキサンが測定できる。
【００３８】
疎水化処理剤残存率の測定は、以下の定量方法によって測定することができる。残存率は、４０〜９８．５％、より望ましくは、５０〜９０％が好ましい。
【００３９】
１．遊離疎水化処理剤の抽出試料をクロロホルムに浸漬、攪拌、放置する。遠心分離により上澄み液を除去した後の固形分に、新たにクロロホルムを加え、攪拌、放置する。この操作を繰り返し、遊離疎水化処理剤を取り除く。
【００４０】
２．炭素量の定量炭素量の定量は、ＣＨＮ元素分析装置（ＣＨＮコーダー ＭＴ−５型（ヤナコ製））により測定する。
【００４１】
３．疎水化処理剤残存率の測定疎水化処理剤残存率は、下記の式により求めた。
疎水化処理剤残存率＝Ｃ1／Ｃ0×１００（％）
Ｃ0：抽出操作前の試料中炭素量。
Ｃ1：抽出操作後の試料中炭素量。
【００４２】
本発明のトナーにおいては、トナーの凝集度を、５〜７０（％）、より好ましくは、１５〜４０（％）とすることが望ましい。凝集度の値が、５（％）よりも低い場合は、現像ローラー上からトナーが飛散したり、画像に地肌汚れが発生しやすくなる。また、７０（％）よりも高い場合には、トナー間の凝集が大きくなりすぎ、流動性低下を引き起こし、特に、チャート面積が大きく異なる画像を交互に出力する場合等に、トナー供給が追従できなくなり、画像濃度の低下や画像濃度ムラが発生しやすくなるので望ましくない。
【００４３】
なお、凝集度の測定方法は以下のとおりに行なう。測定装置は、ホソカワミクロン社（製）のパウダーテスターを使用し、振動台の上に、次の手順で附属部品をセットする。
（イ）バイブロシュート（ロ）パッキン（ハ）スペースリング（ニ）フルイ（３種類）上＞中＞下（ホ）オサエバー
【００４４】
次に、ノブナットで固定し、振動台を作動させる。測定条件は次のとおりである。
フルイ目開き （上） ７５μｍ〃 （中） ４５μｍ〃 （下） ２２μｍ振巾目盛 １ｍｍ試料採取量 ２ｇ振動時間 １５秒
【００４５】
測定後、次の計算から凝集度を求める。
上段のフルイに残った粉体の重量％×１ …（ａ）
中段のフルイに残った粉体の重量％×０．６ …（ｂ）
下段のフルイに残った粉体の重量％×０．２ …（ｃ）
上記３つの計算値の合計をもって、凝集度（％）とする。
すなわち、凝集値（％）＝（ａ）＋（ｂ）＋（ｃ）。
【００４６】
本発明においては、本発明の流動化剤と共に、表面処理を施さない公知の無機微粒子及び／又はシリコーンオイル、他の疎水化処理剤により表面処理された公知の無機微粒子を１種類以上組合わせて使用してもよい。疎水化処理剤としては、例えば、シランカップリング剤、シリル化剤、フッ化アルキル基を有するシランカップリング剤、有機チタネート系カップリング剤、アルミニウム系のカップリング剤等が好ましいものとして挙げられる。併用する無機微粒子は、本発明の流動化剤よりも平均粒子径が小さいものが用いられる。この小さな無機微粒子によって、トナー表面の被覆率が上がり、適切な流動性を現像剤に与えることができ、現像時における潜像に対する忠実再現性や現像量を確保することができる。また、現像剤保存時のトナーの凝集、固化を防止することができる。その添加量は、トナーに対し、０．０１〜５重量％、好ましくは、０．１〜２重量％である。
【００４７】
樹脂微粒子としては、例えば、ソープフリー乳化重合、懸濁重合、分散重合によって得られるポリスチレン、メタクリル酸エステル、アクリル酸エステル共重合体、シリコーン、ベンゾグアナミン、ナイロン等の重縮合系、熱硬化性樹脂による重合体粒子が挙げられる。このような樹脂微粒子と併用することによって、現像剤の帯電性を強化することができ、逆帯電のトナー粒子を減少させ、地肌汚れを低減させることができる。その添加量は、トナーに対し、０．０１〜５重量％、好ましくは、０．１〜２重量％である。
【００４８】
本発明の電子写真用トナーは、少なくとも結着樹脂と着色剤とからなる体積平均粒径１５μｍ以下の電子写真用トナーであって、上記の外添剤が該トナーに混合されていることを特徴とするものである。ここで、本発明に用いられる現像剤は、製法や材料に関しては公知のものが全て採用可能である。
【００４９】
バインダー樹脂としては、ポリスチレン、ポリｐ−クロロスチレン、ポリビニルトルエンなどのスチレン及びその置換体の重合体；スチレン−ｐ−クロロスチレン共重合体、スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロルメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体などのスチレン系共重合体；ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族叉は脂環族炭化水素樹脂、芳香族系石油樹脂、塩素化パラフィン、パラフィンワックス等が挙げられ、単独又は混合して使用することができる。
【００５０】
さらに、本発明の流動化剤との親和性を考慮すると、ａ）エポキシ樹脂、ｂ）２価フェノール及びｃ）２価フェノールのアルキレンオキサイド付加物又はそのグリシジルエーテルを反応して合成された、主鎖にポリオキシアルキレン部を有するポリオール樹脂を結着樹脂として用いることがより好ましい。ここで、エポキシ樹脂は、好ましくは、ビスフェノールＡやビスフェノールＦ等のビスフェノールとエピクロロヒドリンを反応させて得られたものであり、２価フェノールとしては、ビスフェノールＡやビスフェノールＦが挙げられる。また、２価フェノールのアルキレンオキサイド付加物又はそのグリシジルエーテルは、エチレンオキサイド、プロピレンオキサイド、ブチレンオキサイド及びこれらの混合物とビスフェノールＡやビスフェノールＦ等のビスフェノールとの反応生成物が挙げられる。得られた生成物を、エピクロロヒドリンやβメチルエピクロロヒドリンでグリシジルエーテルとしてもよい。また、フェノール、クレゾール、イソプロピルフェノール、アミノフェノール、オクチルフェノール、ノニルフェノール、ドデシルフェノール、ｐクミルフェノール等の一価フェノールを反応させてもよい。
【００５１】
着色剤としては、公知の染料及び顔料が全て使用でき、例えば、カーボンブラック、ニグロシン染料、鉄黒、ナフトールイエローＳ、ハンザイエロー（１０Ｇ、５Ｇ、Ｇ）、カドミュウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミュウムレッド、カドミュウムマーキュリレッド、アンチモン朱、パーマネントレッド４Ｒ、パラレッド、ファイセーレッド、パラクロルオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレトＶＤ、ベルカンファストルビンＢ、ブリリアントスカーレットＧ、リソールルビンＧＸ、パーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトボン及びこれらの混合物等を挙げることができる。その使用量は、一般にバインダー樹脂１００重量部に対し、０．１〜５０重量部である。
【００５２】
本発明の現像剤は、必要に応じて、帯電制御剤を含有していてもよい。帯電制御剤としては、公知のものが全て使用でき、例えば、ニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、燐の単体または化合物、タングステンの単体又は化合物、フッ素系活性剤、サリチル酸金属塩及びサリチル酸誘導体の金属塩等を挙げることができる。具体的には、ニグロシン系染料のボントロン０３、第四級アンモニウム塩のボントロンＰ−５１、含金属アゾ染料のボントロンＳ−３４、オキシナフトエ酸系金属錯体のＥ−８２、サリチル酸系金属錯体のＥ−８４、フェノール系縮合物のＥ−８９（以上、オリエント化学工業社製）、第四級アンモニウム塩モリブデン錯体のＴＰ−３０２、ＴＰ−４１５（以上、保土谷化学工業社製）、第四級アンモニウム塩のコピーチャージＰＳＹ ＶＰ２０３８、トリフェニルメタン誘導体のコピーブルーＰＲ、第四級アンモニウム塩のコピーチャージ ＮＥＧ ＶＰ２０３６、コピーチャージ ＮＸ ＶＰ４３４（以上、ヘキスト社製）、ＬＲＡ−９０１、ホウ素錯体であるＬＲ−１４７（日本カーリット社製）、銅フタロシアニン、ペリレン、キナクリドン、アゾ系顔料、その他スルホン酸基、カルボキシル基、四級アンモニウム塩等の官能基を有する高分子系の化合物が挙げられる。
【００５３】
帯電制御剤の使用量は、バインダー樹脂の種類、必要に応じて使用される添加剤の有無、分散方法を含めたトナーの製造方法によって決定されるもので、一律に決定されるものではないが、好ましくは、バインダー樹脂１００重量部に対して、０．１〜１０重量部の範囲で用いられる。好ましくは、２〜５重量部の範囲がよい。１０重量部を越える場合には、トナーの帯電性が大きすぎ、主帯電制御剤の効果を減退させ、現像ローラとの静電的吸引力が増大し、現像剤の流動性低下や画像濃度の低下を招くので望ましくない。
【００５４】
製造される現像剤に離型性を持たせるために、製造される現像剤中にワックスを含有させることが好ましい。このワツクスは、その融点が４０〜１２０℃のものであり、特に５０〜１１０℃のものであることが好ましい。ワックスの融点が高すぎるときには、低温での定着性が不足する場合があり、一方、融点が低すぎるときには、耐オフセツト性、耐久性が低下する場合がある。なお、ワックスの融点は、示差走査熱量測定法（ＤＳＣ）によって求めることができる。すなわち、数ｍｇの試料を一定の昇温速度、例えば、１０℃／ｍｉｎで加熟したときの融解ピーク値を融点とするものである。
【００５５】
本発明に用いることができるワックスとしては、例えば、固形のパラフィンワックス、マイクロワツクス、ライスワツクス、脂肪酸アミド系ワックス、脂肪酸系ワックス、脂肪族モノケトン類、脂肪酸金属塩系ワックス、脂肪酸エステル系ワックス、部分ケン化脂肪酸エステル系ワックス、シリコーンワニス、高級アルコール、カルナウバワツクス等を挙げることができる。また、低分子量ポリエチレン、ポリプロピレン等のポリオレフィン等も用いることができる。特に、環球法による軟化点が７０〜１５０℃のポリオレフィンが好ましく、さらには、当該軟化点が１２０〜１５０℃のポリオレフィンが好ましい。
【００５６】
感光体や一次転写媒体に残存する転写後の現像剤を除去するためのクリーニング性向上剤としては、例えば、ステアリン酸亜鉛、ステアリン酸カルシウム、ステアリン酸など脂肪酸金属塩、例えば、ポリメチルメタクリレート微粒子、ポリスチレン微粒子等のソープフリー乳化重合などによって製造された、ポリマー微粒子等を挙げることかできる。ポリマー微粒子は、比較的粒度分布が狭く、体積平均粒径が０．０１〜１μｍのものが好ましい。
【００５７】
本発明のトナーを製造するには、少なくとも結着剤樹脂、主帯電制御剤及び顔料を含む現像剤成分を機械的に混合する工程と、溶融混練する工程と、粉砕する工程と、分級する工程とを有するトナーの製造方法が適用できる。また、機械的に混合する工程や溶融混練する工程においては、粉砕又は分級する工程で得られる製品となる粒子以外の粉末を戻して再利用する製造方法も採用することができる。ここで言う製品となる粒子以外の粉末（副製品）とは、溶融混練する工程後、粉砕工程で得られる所望の粒径の製品となる成分以外の微粒子や粗粒子や引き続いて行われる分級工程で発生する所望の粒径の製品となる成分以外の微粒子や粗粒子を意味する。
【００５８】
このような副製品を混合工程や溶融混練する工程で、原料と好ましくは副製品１に対し、その他原材料９９から副製品５０に対し、その他原材料５０の重量比率で混合するのが好ましい。少なくとも結着剤樹脂、主帯電制御剤及び顔料又は副製品を含む現像剤成分を機械的に混合する混合工程は、回転させる羽による通常の混合機等を用いて通常の条件で行えばよく、特に制限はない。以上の混合工程が終了したら、次いで、混合物を混練機に仕込んで溶融混練する。溶融混練機としては、一軸、二軸の連続混練機や、ロールミルによるバッチ式混練機を用いることができる。例えば、神戸製鋼所社製ＫＴＫ型２軸押出機、東芝機械社製ＴＥＭ型押出機、ケイ・シー・ケイ社製２軸押出機、池貝鉄工所社製ＰＣＭ型２軸押出機、ブス社製コニーダー等が好適である。この溶融混練は、バインダー樹脂の分子鎖の切断を招来しないような適正な条件で行うことが重要である。具体的には、溶融混練温度は、結着剤樹脂の軟化点を参考に行うべきであり、軟化点より低温過ぎると切断が激しく、高温過ぎると分散が進まないこととなるので好ましくない。
【００５９】
以上の溶融混練工程が終了したら、次いで、混練物を粉砕する。この粉砕工程においては、まず、粗粉砕し、次いで、微粉砕することが好ましい。この際、ジェット気流中で衝突板に衝突させて粉砕したり、機械的に回転するローターとステーターの狭いギャップで粉砕する方式が好ましく用いられる。この粉砕工程が終了した後に、粉砕物を遠心力等で気流中で分級し、もって所定の粒径、例えば、平均粒径が５〜２０μｍの現像剤を製造する。
【００６０】
また、現像剤を調製する際には、現像剤の流動性や保存性、現像性、転写性を高めるために、以上のようにして製造された現像剤に、さらに上記の疎水性シリカ微粉末等の無機微粒子を添加混合してもよい。外添剤の混合は、一般の粉体の混合機が用いられるが、ジャケット等装備して、内部の温度を調節できることが好ましい。外添剤に与える負荷の履歴を変えるには、途中又は漸次、外添剤を加えていけばよい。もちろん、混合機の回転数、転動速度、時間、温度等を変化させてもよい。はじめに強い負荷を、次に比較的弱い負荷を与えてもよく、その逆であってもよい。使用できる混合設備の例としては、Ｖ型混合機、ロッキングミキサー、レーディゲミキサー、ナウターミキサー、ヘンシェルミキサー等が挙げられる。
【００６１】
また、本発明のトナーを２成分系現像剤に用いる場合には、磁性キャリアと混合して用いればよく、現像剤中のキャリアとトナーの含有比は、キャリア１００重量部に対して、トナー１〜１０重量部が好ましい。磁性キャリアとしては、粒子径２０〜２００μｍ程度の鉄粉、フェライト粉、マグネタイト粉、磁性樹脂キャリア等、従来から公知のものが使用できる。
【００６２】
また、被覆材料としては、アミノ系樹脂、例えば、尿素−ホルムアルデヒド樹脂、メラミン樹脂、ベンゾグアナミン樹脂、ユリア樹脂、ポリアミド樹脂、エポキシ樹脂等が挙げられる。また、ポリビニル樹脂及びポリビニリデン系樹脂、例えば、アクリル樹脂、ポリメチルメタクリレート樹脂、ポリアクリロニトリル樹脂、ポリ酢酸ビニル樹脂、ポリビニルアルコール樹脂、ポリビニルブチラール樹脂、ポリスチレン樹脂及びスチレンアクリル共重合樹脂等のポリスチレン系樹脂、ポリ塩化ビニル等のハロゲン化オレフィン樹脂、ポリエチレンテレフタレート樹脂およびポリブチレンテレフタレート樹脂等のポリエステル系樹脂、ポリカーボネート系樹脂、ポリエチレン樹脂、ポリ弗化ビニル樹脂、ポリ弗化ビニリデン樹脂、ポリトリフルオロエチレン樹脂、ポリヘキサフルオロプロピレン樹脂、弗化ビニリデンとアクリル単量体との共重合体、弗化ビニリデンと弗化ビニルとの共重合体、テトラフルオロエチレンと弗化ビニリデンと非弗化単量体とのターポリマー等のフルオロターポリマー及びシリコーン樹脂等が使用できる。
【００６３】
さらに、必要に応じて、導電粉等を被覆樹脂中に含有させてもよい。導電粉としては、金属粉、カーボンブラック、酸化チタン、酸化錫、酸化亜鉛等が使用できる。これらの導電粉は、平均粒子径１μｍ以下のものが好ましい。平均粒子径が１μｍよりも大きくなると、電気抵抗の制御が困難になる。また、本発明のトナーはキャリアを使用しない１成分系の磁性トナー又は非磁性トナーとしても用いることもできる。
【００６４】
本発明における導電性ブラシを用いた非磁性一成分現像方式において、特定の円形度を持つフルカラー用トナーを用いて多数回の現像を順次行い、転写媒体上に順次重ねて転写していく非磁性一成分フルカラープロセスにおいて、特にハーフトーンの均一再現性にその効果を有効に利用することができる。
【００６５】
本発明のフルカラー非磁性一成分画像形成方法とは、現像ローラ及び該現像ローラ上に供給する現像剤の層厚を均一に規制する現像ブレードを備えた複数の多色現像装置によって、導電性ブラシ帯電器及び露光装置によって感光体上に形成された各色に分割された静電潜像を、それぞれの色に対応する現像剤により順次現像し、転写媒体に転写する方法である。
【００６６】
また、本発明のフルカラー非磁性一成分画像形成方法とは、現像ローラ及び該現像ローラ上に供給する現像剤の層厚を均一に規制する現像ブレードを備えた複数の多色の現像装置によって、それぞれの色に対応した複数の感光体上に、各色に分割された静電潜像を導電性ブラシ帯電器及び露光装置によって形成し、対応する色の現像剤により順次現像し、転写媒体に転写する方法である。この場合、感光体上の静電潜像の極性と非磁性一成分現像剤の極性とが同一である反転現像方式により現像することが好ましい。また、感光体上の静電潜像と現像ローラを直接接触させて、感光体よりも高速で現像ローラを回転させて現像することが好ましい。
【００６７】
本発明のトナーは、従来より公知であるコロトロン転写装置を備えた電子写真現像装置を用いてもその転写性は改善できるが、静電荷像担持体表面に転写材を介し転写手段を当接させ、トナー像を転写材に静電転写する電子写真現像装置に用いた場合、その効果はとりわけ顕著なものとなる。
【実施例】
【００６８】
以下、実施例を挙げて本発明をさらに詳しく説明するが、本発明はこれらの実施例によってなんら限定されるものではない。なお、部及び％は、特に断りのない限り重量基準である。
【００６９】
実施例１
〔外添剤処理の製造〕
粘度３５０ｃｓのポリジメチルシロキサン（信越化学社製）を３．０部、トルエン１００部に溶解し、シリカＯＸ−５０（日本アエロジル社製；一次粒子の平均粒径４０ｎｍ）３０部を、その中に攪拌しながら超音波照射することによって分散した。凝集物がないことを視認した後に、ロータリーエバポレーターを用いてトルエンを溜去した。得られた固形物を減圧乾燥機にて、設定温度５０℃で恒量になるまで乾燥した。さらに、電気炉にて窒素気流下、２００℃で２時間の加熱処理を行った。得られた粉体はジェットミルにより解砕し、バグフィルターで捕集した。また、このようにして得られた外添剤は、該外添剤のクロロホルム処理残存成分のＰｙ−ＧＣＭＳ分析でオルガノポリシロキサン構造を有する化合物を含むように疎水化処理分散条件、熱処理条件等を調整して製造した。
【００７０】
〔トナー用母剤着色粒子の製造〕
水 １２００部 フタロシアニングリーン含水ケーキ（固形分３０％） ２００部 カーボンブラック（ＭＡ６０ 三菱化学社製） ５４０部をフラッシャーでよく撹拌した。ここに、エポキシポリオ−ル樹脂（Ｍｎ；３８００、Ｍｗ／Ｍｎ；３．９、Ｔｇ；５９℃）１２００部を加え、１５０℃で３０分混練後、キシレン１０００部を加え、さらに１時間混練、水とキシレンを除去後、圧延冷却してパルペライザーで粉砕し、マスターバッチ顔料を得た。
上記エポキシポリオール樹脂 １００部 上記マスターバッチ ８部 帯電制御剤（オリエント化学社製、ボントロン Ｅ−８４） ２部上記材料をミキサーで混合後、２本ロールミルで溶融混練し、混練物を圧延冷却した。
【００７１】
その後、ジェットミルによる衝突板方式の粉砕機（Ｉ式ミル；日本ニューマチック工業社製）と旋回流による風力分級（ＤＳ分級機；日本ニューマチック工業社製）を行い、体積平均径８．５μｍのブラック色の着色粒子を得た。
水 ６００部 Pigment Yellow 17 含水ケーキ（固形分５０％） １２００部をフラッシャーでよく撹拌した。ここに、エポキシポリオ−ル樹脂（Ｍｎ；３８００、Ｍｗ／Ｍｎ；３．９、Ｔｇ；５９℃）１２００部を加え、１５０℃で３０分混練後、キシレン１０００部を加え、さらに１時間混練し、水とキシレンを除去後、圧延冷却しパルペライザーで粉砕し、さらに３本ロールで２パスし、マスターバッチ顔料を得た。
上記エポキシポリオール樹脂 １００部 上記マスターバッチ ８部 帯電制御剤（オリエント化学社製、ボントロン Ｅ−８４） ２部上記材料をミキサーで混合後、２本ロールミルで溶融混練し、混練物を圧延冷却した。
【００７２】
その後、ブラック色の着色粒子製造例と同様に粉砕、分級を行い、体積平均径８．５μｍのイエロー色の着色粒子を得た。
水 ６００部 Pigment Red 57 含水ケーキ（固形分５０％） １２００部をフラッシャーでよく撹拌した。ここに、エポキシポリオール樹脂（Ｍｎ；３８００、Ｍｗ／Ｍｎ；３．９、Ｔｇ；５９℃）１２００部を加え、１５０℃で３０分混練後、キシレン１０００部を加え、さらに１時間混練し、水とキシレンを除去後、圧延冷却しパルペライザーで粉砕し、さらに３本ロールミルで２パスし、マスターバッチ顔料を得た。
上記エポキシポリオール樹脂 １００部 上記マスターバッチ ８部 帯電制御剤（オリエント化学社製、ボントロン Ｅ−８４） ２部上記材料をミキサーで混合後、２本ロールミルで溶融混練し、混練物を圧延冷却した。
【００７３】
その後、ブラック色の「着色粒子の製造」と同様に粉砕、分級を行い、体積平均径８．５μｍマゼンタ色の着色粒子を得た。
水 ６００部 Pigment Blue 15:3 含水ケーキ（固形分５０％） １２００部をフラッシャーでよく撹拌した。ここに、エポキシポリオール樹脂（Ｍｎ；３８００、Ｍｗ／Ｍｎ；３．９、Ｔｇ；５９℃）１２００部を加え、１５０℃で３０分混練後、キシレン１０００部を加え、さらに１時間混練し、水とキシレンを除去後、圧延冷却しパルペライザーで粉砕し、さらに３本ロールミルで２パスし、マスターバッチ顔料を得た。
上記エポキシポリオール樹脂 １００部 上記マスターバッチ ８部 帯電制御剤（オリエント化学社製、ボントロン Ｅ−８４） ２部上記材料をミキサーで混合後、２本ロールミルで溶融混練し、混練物を圧延冷却した。その後、ブラック色の「着色粒子の製造」と同様に粉砕、分級を行い、体積平均径８．５μｍのシアン色の着色粒子を得た。
【００７４】
〔外添剤との混合と得られたトナーの評価〕
得られた４色の着色粒子１００部と「外添剤の製造」で得られた外添剤１．０部をヘンシェルミキサーにより混合し、目開き５０μｍの篩を通過させることにより、凝集物を取り除くことによって電子写真用トナーを得た。２成分系現像剤で画像評価する場合は、シリコーン樹脂により、０．３μｍの平均厚さでコーティングされた平均粒径５０μｍのフェライトキャリアを用い、キャリア１００部に対し、各色トナー５部を容器が転動して、攪拌される型式のターブラーミキサーを用いて均一混合し、帯電させて、現像剤を製造した。
【００７５】
得られたトナーは、４色の現像部が2成分系現像剤を１つのドラム状感光体に各色現像し、中間転写体に順次転写し、転写紙紙等に４色を一括転写する方式のフルカラーレーザー複写機 イマジオカラー ２８００を改造した装置（評価機Ａ）を用いて評価した。この評価機は、感光体上の静電潜像の極性と非磁性一成分現像剤の極性とが同一である反転現像方式である。
【００７６】
実施例２
実施例１において、流動化剤のクロロホルム処理残存成分に少なくともオルガノポリシロキサン構造を有する化合物〔一般式（１）〕を含むように疎水化処理剤の混合条件、熱処理条件等を調整した以外は、実施例１と同様にして評価した。
【００７７】
実施例３
実施例１において、流動化剤のクロロホルム処理残存成分の熱分解成分中に、少なくとも環状シロキサン構造を有する化合物〔一般式（２）；ただし３≦ｎ〕を含むように疎水化処理剤の種類、混合条件、熱処理条件等を調整する以外は実施例１と同様にして評価した。流動化剤のクロロホルム処理残存成分のＰｙ−ＧＣＭＳクロマトグラムを図１に示す。
【００７８】
実施例４
実施例１において、流動化剤のクロロホルム処理残存成分の熱分解成分中に、少なくとも環状シロキサン構造を有する化合物〔一般式（２）；ただし４≦ｎ〕を含むように疎水化処理剤の種類、混合条件、熱処理条件等を調整した以外は、実施例１と同様にして評価した。流動化剤のクロロホルム処理残存成分のＰｙ−ＧＣＭＳクロマトグラムを図２に示す。
【００７９】
実施例５
実施例１において、無機微粒子に処理する疎水化処理剤をヘキサエチルジシラザンとした以外は、実施例１と同様にして評価した。
【００８０】
実施例６
実施例１において、無機微粒子に処理する疎水化処理剤をシリコーンワニスとした以外は、実施例１と同様にして評価した。
【００８１】
実施例７
実施例１において、無機微粒子に処理するポリジメチルシロキサンを１．０部として、処理後の加熱処理を行わなかった以外は、実施例１と同様にして評価した。
【００８２】
実施例８
実施例１において、母体外添剤である無機微粒子を酸化チタンＴＡＦ１１０Ａ（富士チタン工業社製；一次粒子の平均粒径５０ｎｍ）とした以外は、実施例１と同様にして評価した。
【００８３】
実施例９
実施例１において、母体外添剤である無機微粒子をアルミナＡｌ ｏｘｉｄｅ−Ｃ（日本アエロジル社製；一次粒子の平均粒径１３ｎｍ）とした以外は、実施例１と同様にして評価した。
【００８４】
実施例１０
実施例１において、外添剤としてヘキサメチルジシラザンで疎水化処理したシリカＯＸ−５０（日本アエロジル社製；一次粒子の平均粒径４０ｎｍ）１．０部と着色粒子１００部、粘度１００ｃｓのポリジメチルシロキサン（信越化学社製）０．２部をヘンシェルミキサーで、トナーのクロロホルム処理残存成分の熱分解成分中に環状シロキサンを含むような前処理を含む条件で混合してトナーを製造した以外は、実施例１と同様にして評価した。トナーのクロロホルム処理残存成分のＰｙ−ＧＣＭＳクロマトグラムを図３に示す。
【００８５】
実施例１１
実施例１において、外添剤として疎水性シリカＨ２０００（クラリアントジャパン；一次粒子の平均粒径１０ｎｍ）０．２部を併用してトナーに混合して現像剤として用いた以外は実施例１と同様にして評価した。
【００８６】
実施例１２
実施例１において、外添剤として疎水性シリカＨ２０００（クラリアントジャパン；一次粒子の平均粒径１０ｎｍ）０．２部と酸化チタンＳＭＴ−１５０ＡＩ（テイカ；一次粒子の平均粒径１５ｎｍ）０．３部を併用してトナーに混合して用いた以外は、実施例１と同様にして評価した。
【００８７】
実施例１３
実施例１において、外添剤としてアクリル樹脂微粒子ＭＰ−１０００（平均粒径４００ｎｍ、総研化学社製）を０．５部を併用してトナーに混合して用いた以外は、実施例１と同様にして評価した。
【００８８】
実施例１４
実施例１において、外添剤として疎水性シリカＨ２０００（クラリアントジャパン；一次粒子の平均粒径１０ｎｍ）０．５部とアクリル樹脂微粒子ＭＰ−１０００（平均粒径４００ｎｍ、総研化学社製）を０．５部を併用してトナーに混合して用いた以外は、実施例１と同様にして評価した。
【００８９】
実施例１５
実施例１において、用いた評価機が、４色の現像部が非磁性一成分系現像剤を１つのベルト感光体に各色順次現像し、中間転写体に順次転写し、紙等に４色を一括転写する方式のフルカラーレーザープリンター イプシオ ５０００（リコー社製、評価機Ｂと呼ぶ）により評価した以外は、実施例１と同様にして評価した。評価機Ｂの現像部は、弾性体からなる現像ローラーと層厚規制のステンレスブレードからなる非磁性一成分現像ユニットを搭載している。また、感光体上の静電潜像の極性と非磁性一成分現像剤の極性とが同一である反転現像方式である。
【００９０】
実施例１６
実施例１において、用いた評価機が、４色用の非磁性一成分系の現像部と４色用の感光体を有し、紙等に順次転写するタンデム方式のフルカラーＬＥＤプリンター ＧＬ８３００（富士通社製、評価機Ｃと呼ぶ）により評価した以外は、実施例１と同様にして評価した。評価機Ｃの現像部は弾性体からなる現像ローラーと層厚規制のステンレスブレードからなる非磁性一成分現像ユニットを搭載している。また、感光体上の静電潜像の極性と非磁性一成分現像剤の極性とが同一である反転現像方式である。
【００９１】
比較例１
実施例１において、一次粒子の平均粒径が、１５０ｎｍである外添剤母体の無機微粒子を用いた以外は、実施例１と同様にして評価した。
【００９２】
比較例２
実施例１において、疎水化処理剤の残存率が３５％なるように疎水化処理剤、混合条件、熱処理条件を調整する以外は、実施例１と同様にして評価した。
【００９３】
比較例３
実施例１において、疎水化処理剤の残存率が９９％なるように疎水化処理剤、混合条件、熱処理条件を調整する以外は、実施例１と同様にして評価した。
【００９４】
比較例４
実施例１において、流動化剤のクロロホルム処理残存成分にオルガノポリシロキサン構造を有する化合物〔一般式（１）〕を含まないような疎水化処理剤、混合条件、熱処理条件を調整する以外は、実施例１と同様にして評価した。
【００９５】
比較例５
実施例１において、流動化剤のクロロホルム処理残存成分の熱分解成分中に環状シロキサン構造を有する化合物〔一般式（２）〕を含まないよう疎水化処理剤、混合条件、熱処理条件を調整する以外は実施例１と同様にして評価した。得られた流動化剤のクロロホルム処理残存成分のＰｙ−ＧＣＭＳクロマトグラムを図４に示す。
【００９６】
比較例６
実施例１において、流動化剤のクロロホルム処理残存成分の熱分解成分中に環状シロキサン構造を有する化合物〔一般式（２）〕を含まないよう疎水化処理剤、混合条件、熱処理条件を調整する以外は、実施例１と同様にして評価した。得られた流動化剤のクロロホルム処理残存成分のＰｙ−ＧＣＭＳクロマトグラムを図５に示す。
【００９７】
比較例７
実施例１において、トナーのクロロホルム処理残存成分の熱分解成分中に環状シロキサン構造を有する化合物〔一般式（２）〕を含まないよう疎水化処理剤、混合条件、熱処理条件を調整する以外は、実施例１と同様にして評価した。得られたトナーのクロロホルム処理残存成分のＰｙ−ＧＣＭＳクロマトグラムを図６に示す。
【００９８】
比較例８
実施例１において、疎水化処理シリカの添加量を２．０部として、凝集度の値が７３になるよう混合条件を調整した以外は、実施例１と同様にして評価した。
【００９９】
比較例９
実施例１において、疎水化処理シリカの添加量を０．３部として、凝集度の値が４になるよう混合条件を調整した以外は、実施例１と同様にして評価した。
【０１００】
〔評価項目〕
いずれの項目も、７％画像面積の画像チャートを９２，０００枚ランニング出力した後に、以下の評価を行った。
（１）画像濃度ベタ画像をリコー社製６０００ペーパーに画像出力後、画像濃度をＸ−Ｒｉｔｅ（Ｘ−Ｒｉｔｅ社製）により測定した。これを４色単独に行い平均を求めた。この値が、１．２未満の場合は×、１．２以上１．４未満の場合は△、１．４以上１．８未満の場合は○、１．８以上２．２未満の場合は◎とした。
（２）地肌汚れ白紙画像を現像中に停止させ、現像後の感光体上の現像剤をテープ転写し、未転写のテープの画像濃度との差を９３８スペクトロデンシトメーター（Ｘ−Ｒｉｔｅ社製）により測定した。画像濃度の差が少ない方が地肌汚れは少なく、×、△、○、◎の順にランクが上るものとした。
（３）ハーフトーン再現性１ドット（フルドット）書き込みと、１ドットの空白からなる連続したハーフトーン画像を非常にラフな普通紙（ＪＡｗｅｒ社製Ｓａｂｒｅ−Ｘ８０ペーパー）に４色重ねて出力させ、ドットの再現度合いを段階見本と比較した。×、△、○、◎の順にランクが良くなる。
（４）文字画像内部の白抜け文字部画像を１９０ｇ／ｃｍ2の厚紙に４色重ねて出力させ、文字部の線画像内部が抜けるトナー未転写頻度を段階見本と比較した。×、△、○、◎の順にランクが上るものとした。
【０１０１】
評価結果を表１に示す。
【０１０２】
【表１】
2008171015.tif 000005
【図面の簡単な説明】
【０１０３】
【図１】実施例３における流動化剤のクロロホルム処理残存成分のＰｙ−ＧＣＭＳクロマトグラムである。
【図２】実施例４における流動化剤のクロロホルム処理残存成分のＰｙ−ＧＣＭＳクロマトグラムである。
【図３】実施例１０におけるトナーのクロロホルム処理残存成分のＰｙ−ＧＣＭＳクロマトグラムである。
【図４】比較例５における流動化剤のクロロホルム処理残存成分のＰｙ−ＧＣＭＳクロマトグラムである。
【図５】比較例６における流動化剤のクロロホルム処理残存成分のＰｙ−ＧＣＭＳクロマトグラムである。
【図６】比較例７におけるトナーのクロロホルム処理残存成分のＰｙ−ＧＣＭＳクロマトグラムである。
【図１】
2008171015.tif 000010
【図２】
2008171015.tif 000011
【図３】
2008171015.tif 000012
【図４】
2008171015.tif 000013
【図５】
2008171015.tif 000014
【図６】
2008171015.tif 000015